(57)【要約】  本発明は、木材粒子および水硬性結合材を含み、木材粒子および水硬性結合材を含む初期混合物を結合材の硬化の継続期間にわたって圧力下に保持する方法によって製造される、木材凝集体の圧縮されたブロックに関する。本発明は、さらに、前記ブロックを製造するための方法およびその使用、なかでも、建築物のための構築物要素としての使用に関する。【特許請求の範囲】
【請求項１】
木材粒子および水硬性結合材を含み、木材粒子および水硬性結合材を含む初期混合物を結合材の硬化期間にわたって圧力下に保つプロセスによって得られ、初期混合物における乾燥物の合計体積のうち、少なくとも７５％、好ましくは約７５％〜９５％が木材粒子であることを特徴とする、圧縮された木材凝集体のブロック。
【請求項２】
木材粒子および水硬性結合材を含み、乾燥物の体積において少なくとも７５％の木材粒子を含む初期混合物を圧縮することによって得られ、約５００kg/m3を上回る密度を示すことを特徴とする、圧縮された木材凝集体のブロック。
【請求項３】
３mPaを上回る打ち抜き圧縮耐性を有することを特徴とする、請求項１または２記載の木材凝集体のブロック。
【請求項４】
場合によっては植物繊維との混合物において、木材粒子が木材チップを含み、好ましくは薄い木材チップを含み、より好ましくは工作機械の切削機械で作製される削り屑を含むことを特徴とする、請求項１〜３のいずれか１項記載の木材凝集体のブロック。
【請求項５】
結合材が、セメントに基づくことを特徴とする、請求項１〜４のいずれか１項記載の木材凝集体のブロック。
【請求項６】
結合材が、石膏に基づくことを特徴とする、請求項１〜３のいずれか１項記載の木材凝集体のブロック。
【請求項７】
結合材が、石灰に基づくことを特徴とする、請求項１〜３のいずれか１項記載の木材凝集体のブロック。
【請求項８】
乾燥物の体積を合計の１００％として、約７５％〜９５％の木材粒子および約５％〜２５％の水硬性結合材と、乾燥物の合計体積の１０％〜３０％の量の水とを含む混合物から製造されることを特徴とする、請求項１〜５のいずれか１項記載の木材凝集体のブロック。
【請求項９】
乾燥物の体積を合計の１００％として、約５０％〜９０％の木材チップ、約５％〜２５％の繊維植物および約５％〜２５％の水硬性結合材と、乾燥物の合計体積の１０％〜３０％の量の水とを含む混合物から製造されることを特徴とする、請求項１〜６のいずれか１項記載の木材凝集体のブロック。
【請求項１０】
混合物が、染色、結合材の硬化の促進もしくは抑制、防水、防火、防菌もしくは防虫処理、混合物の液状化、より高速な硬化または高性能混合物の製造のための一つ以上の添加剤をも含むことを特徴とする、請求項１〜９のいずれか１項記載の木材凝集体のブロック。
【請求項１１】
混合物が、ブロック凝集体の補強する繊維をも含むことを特徴とする、請求項１〜９のいずれか１項記載の木材凝集体のブロック。
【請求項１２】
約５００kg/m3を上回り、好ましくは約８００kg/m3を上回る密度を示すことを特徴とする、請求項１〜１１のいずれか１項記載の木材凝集体のブロック。
【請求項１３】
木材粒子と、水によって水和された水硬性結合材とを含み、初期混合物における乾燥物の合計体積のうち、少なくとも７５％、好ましくは約７５％〜９５％が木材粒子である混合物を形成または型（５０）もしくは（１５９）に注入し、その後、結合材が硬化する間に混合物を圧力下に印加および維持することからなる工程を含む、木材凝集体のブロックを調製するためのプロセス。
【請求項１４】
混合物が、加圧としての役割を果たすカバー（５４）を含む型（５０）で成形され、型（５０）が所定の高さ（６８）においてカバー（５４）のブロッキング手段（６６）を含むことを特徴とする、請求項１３記載のプロセス。
【請求項１５】
型（５０）のブロッキング手段が、クリッピングによってカバー（５４）をブロックするタブ（６６）を含むことを特徴とする、請求項１４記載のプロセス。
【請求項１６】
型（５０）の横面（５８、６０）が開放されてカバー（５４）が離脱し、旋回手段（７２）および固定手段（７４）が、これらの横面（５８、６０）を組み立てることを支援することを特徴とする、請求項１４または１５記載のプロセス。
【請求項１７】
型が、そのベースに穴を含むことを特徴とする、請求項１４〜１６のいずれか１項記載のプロセス。
【請求項１８】
混合物が、キー（１６９）される二つの横旋回要素（１６７）によってブロックされる底（１６１）と、加圧としての役割を果たすカバー（１６０）とを含む型（１５９）で成形され、型（１５９）が、所定の高さ（１７３）においてカバー（１６０）のブロッキング手段（１６５）を含むことを特徴とする、請求項１３記載のプロセス。
【請求項１９】
型（１５９）の底（１６１）のブロッキング手段が、蝶番（１６８）による軸上の横旋回要素（１６７）と、キー溝（１６９）による後者のブロックとを含むことを特徴とする、請求項１８記載のプロセス。
【請求項２０】
型（１５９）のブロッキング手段が、クリッピングによってカバー（１６０）をブロックするタブ（１６５）を含むことを特徴とする、請求項１８または１９記載のプロセス。
【請求項２１】
結合材の硬化後、横旋回要素（１６７）が緩められ（１６９）、底（１６１）と、ブロック（１７０）と、カバー（１６０）とが解放されることを特徴とする、請求項１８〜２０のいずれか１項記載のプロセス。
【請求項２２】
型（１５９）を並置し、相互の隣に組み立てることができることを特徴とする、請求項１８〜２１のいずれか１項記載のプロセス。
【請求項２３】
並置されるブロックとの結合を確保するための突出部（１２）または溝（１４）を周辺部に含むパーティション要素を構成することを特徴とする、請求項１〜１３のいずれか１項記載の木材凝集体のブロックまたは請求項１４〜２２のいずれか１項記載のプロセスによって得られる可能性がある木材凝集体のブロック。
【請求項２４】
パーティション要素が、平坦（１０）であることを特徴とする、請求項２３記載の木材凝集体のブロック。
【請求項２５】
平坦なパーティション要素（１０）が、側面端部の一つにおいて、もう一つの平坦な要素のスロット（２２）に収まるスロット（２２）を含むことを特徴とする、請求項２４記載の木材凝集体のブロック。
【請求項２６】
パーティション要素が、二つの対向する横面の端部に作製される二つの溝（８６）を含むことを特徴とする、請求項２３記載の木材凝集体のブロック。
【請求項２７】
パーティション要素が、湾曲（１１０）していることを特徴とする、請求項２３記載の木材凝集体のブロック。
【請求項２８】
パーティション要素（３８、４０、１２０）が、水平に並置される他の要素に連続する長手方向のチャネル（３２）を上側部分に含むことを特徴とする、請求項２３記載の木材凝集体のブロック。
【請求項２９】
結合材で充填される中空梁を形成する長い要素（８２）を構成することを特徴とする、請求項１〜１３のいずれか１項記載の木材凝集体のブロックまたは請求項１４〜２２のいずれか１項記載のプロセスによって得られる可能性がある木材凝集体のブロック。
【請求項３０】
木材凝集体（１０２）に挿入される長手方向の補強材を含む梁（１００）を形成する長い要素を構成することを特徴とする、請求項１〜１３のいずれか１項記載の木材凝集体のブロックまたは請求項１４〜２２のいずれか１項記載のプロセスによって得られる可能性がある木材凝集体のブロック。
【請求項３１】
アーチを形成する円弧としての横断面を有する、最低限の厚さの長尺部片（１３０）を構成することを特徴とする、請求項１〜１３のいずれか１項記載の木材凝集体のブロックまたは請求項１４〜２２のいずれか１項記載のプロセスによって得られる可能性がある木材凝集体のブロック。
【請求項３２】
輪郭が、アーチ状部片（１３０）に適合する一つ以上の円弧を含むことを特徴とする、請求項１〜２２のいずれか１項記載の木材凝集体の上側ブロック（１４０）または下側ブロック（１５０）。
【請求項３３】
ブロック（１３０）が、端において垂直に適応するように、ほぞ（１７６）および切り欠き（１７８）を有する長尺部片（１７５）を構成することを特徴とする、請求項１〜１３のいずれか１項記載の木材凝集体のブロックまたは請求項１４〜２２のいずれか１項記載のプロセスによって得られる可能性がある木材凝集体のブロック。
【請求項３４】
請求項１〜１３のいずれか１項記載の木材のブロックまたは請求項１４〜２２のいずれか１項記載のプロセスによって得ることができる木材のブロックの、建築物の分野における構築物要素としての使用。
【発明の詳細な説明】
【技術分野】
【０００１】
本発明は、組立装置による構築物の作製を可能にする木材凝集体のブロックおよびこれらのブロックを製造するためのプロセスに関する。
【０００２】
寸法を減少させた木材の細粒を使用し、水硬性結合材、例としてセメントによって凝集させることにより、型によって構築物を建築物するために使用されるブロックを作製することは公知である。
【０００３】
このようなブロックの作製は、特に、変動する気候条件に影響される凝集ブロックの粒度分散を減少させるための木材細粒の調製および凝集のためのプロセスを提示する文献第ＦＲ−Ａ２７００１６２号に記載されている。また、このプロセスは、中性無機充填材、たとえば砂を加え、ブロックの寸法的安定性を改善することも提供する。
【０００４】
細粒の調製は複雑であり、製造費用を押し上げる。無機充填材の寄与による不都合として、特に、材料の密度およびブロックの重量が増加し、得られる複合物における木材の比率を減少させることで得られる効果、わけても熱絶縁品質の生起が低減する。
【０００５】
木材を含む他の凝集体材料は資料で言及されている。
【０００６】
そのため、国際公開公報第ＷＯ９０／１５２０５号出願は、繊維、セメントおよび実質的な量の回収汚泥（最大４５％）を含む凝集体要素に関する。このように構築されるブロックは中空であり、有意な耐性を有することがなく、本質的に型枠の作製を意図するものである。
【０００７】
国際公開公報第ＷＯ８５／０３７００号出願は、木材、セメントおよび二酸化ケイ素を含む凝集体材料に関する。これらの材料は、特に、選択的圧力の印加に起因して密度が低く、本質的にパネルの作製を意図するものである。また、二酸化ケイ素を加えることにより、材料に実質的な重量が加わり、コンクリートほどの重さとなる。
【０００８】
第ＦＲ２６８０３３６号出願は、凝集体のセルパレットの製作に関する。これもまた、組成が精密ではなく、構築物分野での用途に適応しない低密度材料に関連する。
【０００９】
欧州特許第ＥＰ１０５７６０１号出願は、木材と、セメントと、不活性の化学的薬剤との混合物を圧力下で成形することにより、簡潔化された枠のケースを製造するためのプロセスに関する。この出願の主旨は、本質的には成形装置であるが、材料の組成に関する詳細を提供していない。また、印加される圧力が部分的であり、セメントが硬化することができないため、成形される要素は堅固ではなく、脆弱である。加えて、不活性の化学的薬剤の存在により、汚染の危険が引き起こされる。
【００１０】
第ＣＨ６１１５５０号出願は、木材凝集体を用いた装飾的パネルの製造に言及している。この出願の主旨は、本質的には成形装置であるが、材料の組成に関する詳細を提供していない。
【００１１】
そのため、先行技術では、構築物分野での使用に適応する木材凝集体の材料はない。以前の文献では、本質的に、パネルまたは型枠の作製を意図し、キャリヤ要素の作製に適応しない脆弱な凝集体または低密度に焦点を当てている。
【００１２】
本発明の主旨は、特に、これらの不都合を回避することと、木材の一部が強い木材凝集体のブロックを提供し、生木材に近い一定の特徴を有する複合物材料の作製における問題に対し、簡易で効率的かつ経済的な解決策を提供することである。
【００１３】
この端のため、木材粒子および水硬性結合材を含み、有利に高い密度を有する圧縮された木材凝集体のブロックを提唱する。本発明のブロックは、有利には、木材粒子および水硬性結合材を含む初期混合物を、結合材が硬化する間にわたって圧力下に維持するプロセスによって得られる。本発明のブロックは、特に、圧縮、水および火に対する耐性に関して優れた力学的特性を提示し、構築物要素としての使用によく適応する。これらのブロックは、特に重量が減少することから、とりわけ、既存の材料、たとえばコンクリートに対して有利である。
【００１４】
本発明のブロックは、好ましくは、約５００kg/m3を上回り、通常は約６００kg/m3を上回り、好ましくは約８００kg/m3である密度を有する。
【００１５】
加えて、本発明のブロックは、好ましくは、乾燥物の体積において少なくとも約７５％、好ましくは約７５％〜９５％、通常は８０〜９５％の木材粒子を含む混合物から調製する。
【００１６】
また、本発明のブロックは、有利には、５cm3ブロックでのピンチング圧縮耐性が３mPaを上回り、通常は１０mPaを超える。
【００１７】
木材凝集体のブロックは、好ましくは、乾燥物の体積を合計の１００％として、約７５％〜９５％の木材粒子と、約５％〜２５％の水硬性結合材と、乾燥物の合計体積の１０％〜３０％の量の水とを含む混合物から製造される。
【００１８】
使用する水硬性結合材は、セメント、石灰または石膏に基づくことができ、好ましくはセメントに基づく。この点において、市販される任意のセメント、たとえば、例として標準セメント（特に、セメントＣＰＪ３２．５）または他の任意の品質のセメントを使用することが可能である。
【００１９】
本発明の好ましい実施態様では、場合によっては植物繊維との混合物において、木材粒子が木材チップを含む。これらは、特に、薄い木材チップ、例として工作機械の切削機械で作製される削り屑であることができる。有利には、木材粒子は清浄な木材から発生し、本質的に樹皮、白太および／または樹液が除かれる。木材粒子は、好ましくは、樹脂木材（たとえば、マツ、モミ、カラマツ）または白木材（たとえば、カバ、ブナ、ポプラ、カエデなど）に由来する。当然、異なる木に由来する木材粒子の混合物を使用することができる。
【００２０】
特定の実施態様では、木材粒子の一部が植物繊維から成る。このため、本発明による特定のブロックでは、木材体積が５％〜２５％の範囲で減少し、植物繊維、例として麻、亜麻種などの寄与によって同じ割合が補償される。より詳細には、防菌および天然防虫特性を有し、化学物質でないことから、麻の植物繊維が用いられる。
【００２１】
それゆえに、特定の実施態様では、木材凝集体のブロックは、乾燥物の体積を合計の１００％として、約５０％〜９０％の木材チップと、約５％〜２５％の繊維植物と、約５％〜２５％の水硬性結合材と、乾燥物の合計体積の１０％〜３０％の量の水とを含む混合物から製造される。
【００２２】
また、特定の実施態様では、ブロックは、ブロックの特性を適応させる、または改善するための一つ以上の添加剤も含む。特定の例としては、染色、結合材の硬化の促進もしくは抑制、防湿、防火、防菌もしくは防虫処理、混合物の液状化、より高速な硬化、高性能混合物の取得、ブロック凝集体を補強する繊維または無機充填材のための添加剤がある。本発明では、コンクリートに用いることができる任意の添加剤を利用することができる。
【００２３】
本発明のブロックは、所望の使用（耐力壁、パネル、床、天井、梁、市街または住宅調度品など）により、多様な形成および厚さを有することができる。
【００２４】
本発明によるブロック凝集体の本質的な効果として、高い比率の木材を含有し、圧力が維持されるおかげで、比較的少ない結合材で高密度の材料が製造される。そのため、最初に用いられる生木材と類似した絶縁品質と、建築物に使用される耐力構造の構築物に対して理想的なものとする良好な力学的耐性とを有する。
【００２５】
このように、本発明の特定の目的は、木材粒子および水硬性結合材を含む初期乾燥混合物を（水によって）加湿し、その後、型に注入し、結合材が硬化するにつれて圧力下に保つプロセスによって得られる、木材粒子および水硬性結合材を含む圧縮された木材凝集体のブロックである。
【００２６】
本発明のもう一つの目的は、木材粒子および水硬性結合材を含み、水によって加湿される混合物を形成または型に注入し、その後、結合材が硬化する期間全体にわたって混合物を圧力下に印加および維持することからなる工程を含む、木材凝集体のブロックを調製するためのプロセスである。
【００２７】
初期混合物は、好ましくは、乾燥物の体積を合計の１００％として、約７５％〜９５％の木材粒子と、約５％〜２５％の水硬性結合材と、被乾燥材料の合計体積の１０％〜３０％の量の水とを含む。また、以前に指摘したように、混合物は、例として染色、結合材の硬化の促進もしくは抑制、防湿、防火、防菌もしくは防虫処理、混合物の液状化、より高速な硬化、高性能混合物の取得、ブロック凝集体を補強する繊維または無機充填材のための添加剤から選択される一つ以上の添加剤を含むことができる。
【００２８】
混合物に印加される圧力は、特性および所望の使用により、専門家によって適応させることができる。実施態様の特定の変形態様では、約１mPa未満であり、好ましくは約０．８mPa未満であり、例として０．１mPaであることができる。
【００２９】
本発明の効果として、このプロセスは、費用および使用時間を増加させるであろう複雑な物理的または化学的加工を必要としないため、具現化することが簡易である。水を加える前に乾燥成分を混合する事実は、同じく、プロセスの有利かつ重要な態様を構成し、とりわけ耐性のあるブロックを製造する。
【００３０】
保管時期において、部片または型を硬化室に配置し、乾燥を促進させ、このように時間を節約することができる。
【００３１】
混合物は、さまざまな形状および寸法を有する型で成形することができる。木材凝集体のブロックは、好ましくは、加圧としての役割を果たすカバーを含む型で成形され、型は、所定の高さにおいてカバーのブロッキング手段を含む。型のブロッキング手段は、クリッピングによってカバーをブロックするタブを含むことができる。横面の組立を有効にする旋回手段および固定手段により、型の横面を開放し、カバーを解放することができる。
【００３２】
有利には、型が、そのベースに穴を含む。
【００３３】
特定の様態により、複式型を使用し、複数のブロックを並行して製造する。
【００３４】
変形態様により、木材凝集体のブロックは、並置されるブロックとの結合を確保するための突出部または溝を周辺部に含むパーティション要素を構成する。
【００３５】
パーティション要素は平坦であることができる。側面端部の一つにおいて、もう一つの平坦な要素のスロットに収まるスロットを含むことができる。
【００３６】
平坦なパーティション要素は、二つの対向する横面の端部に作製される二つの溝を含むことができる。
【００３７】
もう一つの変形態様により、パーティション要素は湾曲していることができる。
【００３８】
もう一つの変形態様により、パーティション要素は、水平に並置される他の要素に連続する長手方向のチャネルを上側部分に含む。
【００３９】
木材凝集体のブロックは、結合材で充填される中空梁を形成する長い要素であることができる。
【００４０】
変形態様として、木材凝集体のブロックは、木材凝集体に挿入される長手方向の補強材を含む梁を形成する長い要素を構成することができる。
【００４１】
木材凝集体のブロックは、アーチを形成する円弧としての横断面を有する、最低限の厚さの長尺部片を構成することができる。
【００４２】
木材凝集体のブロックは、アーチ状部片の上側または下側部片を構成することができ、その輪郭は、このアーチ状部片に適合する一つ以上の円弧を含む。
【００４３】
木材凝集体のブロックは、アーチ状部片に適合し、床ビンを形成するための横方向のほぞおよび端切り欠きを含む長尺部片を構成することができる。
【００４４】
それゆえに、本発明の特定の目的は、建築物分野での構築物要素として以前に定義したようなブロックの使用である。
【００４５】
例として与えられ、添付図を参照して行われる続いての詳細な説明から、本発明はよりよく理解され、他の特徴および効果がより明確となる。
【００４６】
図１は、本発明によって作製されたブロックで構築された建築物のパーティションの各部分を概略的に示す。これらのブロックは、接合され、大型建造物の重量を支持する能力を有する剛構造を製造する耐力要素を形成する。パーティションは、ベース要素として、標準ブロック１０と、隅角ブロック２０と、隅角半ブロック３０と、連結またはまぐさブロック３８とを含む。
【００４７】
図２〜１３は、結合を有効にする要素を含む異なるブロックを詳細に示す。図２および３に示す標準ブロック１０は、全体的に平行六面体である平坦な要素であり、二つの大きな面が耐力パーティションの内側面および外側面を構成し、このブロックの高さおよび幅に対して比較的減少した厚さがパーティションの厚さとなり、一般的には５〜２０センチメートルとなる。
【００４８】
長手方向の突出部１２は、上側面および横面の中心に位置し、また、長手方向の溝１４は、下側面および他の横面を通る。突出部１２は、それぞれ溝１４の高さおよび幅をわずかに下回る高さおよび幅を有し、これらの突出部１２が溝１４に収まると、部片を相互に対して導くことが有効となり、横隙間および深さによる隙間のため、要素の組立中に付着させる粘着剤膜の介在が可能となる。
【００４９】
加えて、突出部１２および溝１４は、わずかに傾斜した横面を有することができ、これらの要素の幅はブロックの面から離れるにつれて減少し、突出部１２の外側端部または溝１４の内側端部を丸めることにより、材料の硬化後にこれらのブロックを離型するのを容易にすることができる。
【００５０】
概して、ベース要素は、同じ方向において相互に続いて水平に組み立てられる。一定の特定のケースでは、これらの要素を対向して配置し、溝１４を含む二つの横面を相互に対向させることができる。ブロック１０は、厚さが突出部と同一であり、幅が溝の高さの二倍に等しい接続ブレード１６を二つの対向する溝１４に同時に嵌め込むことにより、図５に示すように組み立てられる。
【００５１】
鉛直平面では、要素は、上側突出部が上方のブロックの下側溝に類似して収まることで重ねられる。ブロック１０の第一列の下側溝は、地面に固定され、その姿勢を確保することによって第一列をキーする水平マンドレル１２に収まる。
【００５２】
図６および７は隅角ブロック２０を示し、図８および９は隅角半ブロック３０を示す。隅角ブロック２０は標準ブロックと類似しているが、溝１４を有する対向する横面は、その高さにより、中間中空２４の幅に実質的に等しい幅の一連の三つのスロット２２を含む。これらのスロット２２の高さは、ブロック２０の厚さに実質的に等しい。これらのスロット２２は、もう一つの隅角半ブロック３０の突出部１２を有する対向する横面に作製される相補的な中空２４に挿入され、これらの中空２４は、二つのスロット２２と交互になる。これにより、隅角ブロック２０および３０の組立中、パーティションの内側面と外側面との間の全体積が充填される。
【００５３】
隅角を形成する二つのパーティションの接着を補強するため、隅角ブロックの組立後、一続きの二つのブロックならびに隅角半ブロック２０および３０のスロット２２の中心に配設される鉛直穿孔２６に鉛直ロッドを導入し、この穿孔の直径により、このロッドを粘着剤で被覆し、全体の密封をすることを有効にする。
【００５４】
図１０〜１３は、パーティションの水平連結を設ける、または開口部の上方に配置されるまぐさを設けるブロック３８、４０を示す。これらのブロック３８、４０は、標準ブロックに対して高さが減少し、水平に伸長した形状を有する。下側面は、下方に配設されるブロックの上側面の突出部を受ける長手方向の溝１４を含む。上側面は、ブロックの長さに続くチャネル３２を形成し、下側面と二つの横面との三つの比較的薄い壁によって区切られる。
【００５５】
連結ブロック３８、４０は、ブロックの端に位置するほぞ３４が、続くブロックの他端に配設されるほぞ穴３６に収まることにより、相互に対して適合される。これにより、連続的なチャネル３２をパーティションの外周部で隅角に続いて作製し、このチャネルに棒およびロッドを付着させ、その後、結合材、例としてコンクリートを注入し、連結を完成する。長い連結ブロックを用い、開口部を跨いでまぐさを設けることができる。
【００５６】
変形態様として、特定の連結ブロック４０を使用し、床を一体化することができる。連結ブロックの側面壁４２の一つが他と同じ高さではなく、高さの差を裏込めすることにより、このオフセットにおいて側面壁４２の上側面で支持される水平床の結合を一体化する。チャネル３２に結合材を注入した後、連結は同じ時間に床との結合を設ける。
【００５７】
ブロックを作製するためのプロセスは次のとおりである。乾燥物の合計体積を合計の１００％として、７５％〜９５％程度の体積となる有意な比率の木材削り屑を、乾燥物の体積の５％〜２５％程度である水硬性結合材、たとえばセメント、石灰または石膏と混合する。その後、乾燥させた混合物を加湿する。この点において、水の投与量は削り屑の性質および木材の本質の関数として可変であり、被乾燥物の合計体積の１０％〜３０％程度であることができる。
【００５８】
特定の実施態様において、ブロックを作製するためのプロセスは続いてとおりである。木材と、水硬性結合材の乾燥物と、植物繊維との体積を合計の１００％として、５０％〜９０％程度の体積の比率である木材チップと、５％〜２５％程度の体積の比率である植物繊維とを、乾燥物の体積の５％〜２５％程度である水硬性結合材、例としてセメント、石灰または石膏に混合する。水の投与量は、削り屑の性質および木材の本質の関数として可変であり、被乾燥材料（水硬性結合材、木材チップおよび植物繊維）の合計体積の１０％〜３０％程度であることができる。
【００５９】
その後、この湿潤混合物を型に注入し、体積比として、たとえば５％〜５０％の範囲で強く圧縮し、材料を高度に凝縮させる。この強い圧力の生起下で残留空気の大部分が除去され、凝縮した木材凝集体が形成される。強く圧縮され、相互に織り交ぜられた削り屑は、結合材によって最終的な形成が定まらない限り、弾力性によって再び起き上がる傾向を有するため、結合材が硬化するまで圧力を維持することが凝集体の凝縮を保つために重要である。強く維持された圧縮により、有意な特徴、特に、良好な打ち抜き圧縮性能に寄与し、５cm3ブロックで計測した場合の値が３mPaを上回り、通常は３〜１２mPa程度であり、例として５、６、７または８mPaを上回る高密度材料が生じる。この値は、本質によって木材に等しく、熱絶縁能力が木材に近く、相当な密度および結合材による木材の被覆によって耐火性が改善される。
【００６０】
さらに、型の壁に対して強く圧縮されるブロックの面は、事実上、平滑であり、壁上に作製することができるレリーフに続き、離型後にレリーフ装飾物を含む平滑面を有するブロックが直接仕上げられる。これらのブロックの密度は５００〜１２００kg/m3であり、コンクリート凝集体のブロックの密度よりも明らかに低く、取り扱いがより容易であり、構造の固有重量が減少する。より高速な組立を確保するため、それぞれがより大きいパーティション表面をカバーするブロックを作製することもできる。そのうえ、これらのブロックは、木材のように切断、穿孔および釘またはねじ打ちを行うことができる。
【００６１】
また、異なる添加剤を加え、結合材の硬化、材料の染色、防水、防火、防菌または防虫処理、混合物の液状化を促進または鈍化させ、より高速で硬化を行う、または高性能混合物を得ることができる。ブロックの力学的挙動を補強するために補材、たとえば金属繊維（リブ付き鋼、波形鋼、ステンレスアモルファス鋳鉄）、合成繊維（ガラス、カーボン、ポリプロピレン繊維）を加えることもできる。装飾のため、発光生起を与える光ファイバーを加えることができる。無機充填材、たとえば砂またはシリカフュームを混合物に組み込み、ブロックの硬度を増加させることができる。しかし、このような充填材を加えることは、コンクリートと同等にまで材料の重量を増大させるため、好ましい実施態様ではない。
【００６２】
断片化され、組み込まれる木材は、好ましくは、建具、家具作製または骨組産業に由来し、工作機械の切削機械、たとえばかんな盤、外形加工機、型機、立て削り盤、穿孔器で残る薄い削り屑を構成する。これらの削り屑は、このように樹皮または樹液のいずれもがなく、清浄で比較的乾燥した木材に由来し、良好な品質である。使用前に加工または乾燥を行う必要がない。これらの薄い削り屑は、ブロックに柔軟性および良好な寸法的安定性を付与する。
【００６３】
図１４〜１６は、本発明による凝集ブロックを作製するために用いられる型５０の例を図示する。型は、カバー５４で閉蓋される、上部が開放された平行六面体形状であるベース５２を含み、これらの異なる要素は薄板金属で作製される。ベース５２は、材料内の空気および過剰な水を排出するための小さい穴６４を貫通させた底６２を含み、この底は、側面がベース５２の内部に向けて曲げられた薄板金属の折り曲げによって形成される側面５６、５８、６０の下側縁７０で支持される。底６２の輪郭は、底の下側面に向かって曲げられ、側面の下側縁７０で底の薄板を適切に支持するための側面の薄板金属の折り曲げによって形成される半径に適合する面取り部を含む。
【００６４】
ベース５２の上部からの高さｈ６８では、側面５６、５８、６０の薄板の切り込みによって弾性タブ６６の下側端が形成され、これらの下側端はベース５２の内部に向かってわずかに後退している。型を形成するベース５２に事前に注入された材料を圧縮するため、加圧は、リブ６８によって剛化され、ベース５２に降下するカバー５４に鉛直に作用する。この材料のために選択される圧縮速度に対応する高さｈからの下降後、カバー５４は、弾性タブ６６を外部に向かって押し返して通路を形成し、その後、カバーが下方に到達すると、これらのタブ６６が弾力性によって配置に復帰して固定が完成し、それ以降にカバー５４が上昇することはできない。プレスの圧力をゆるめることができ、カバー５４はクリッピングによって配置に置かれ、結合材が硬化するときに圧力を維持する。
【００６５】
圧力を自己維持する型５０による製造プロセスは、加圧による圧縮後、結合材の硬化が進むブロックを取り除いて待機領域に保管し、プレスを解除することで引き続き次の型を圧縮することができるため、とりわけ興味深い。
【００６６】
結合材の硬化後にブロックを離型するため、型を開放し、ブロック凝集体を解放する。型の横面５８は、蝶番７２によって後面５６に取り付けられ、前面６０は、二つのボルト７４によってそれぞれの横面に取り付けられる。結合材が硬化したところで、ボルト７４を開放し、前面６０を解放し、横面５８を蝶番７２上で旋回させ、このようにカバー５４をタブ６６から解放してブロック凝集体を取り出し、その後の成形のために型を再設定することができる。
【００６７】
特に、圧縮のために使用する型の面の高速ブロックシステム、例としてクリッピングによるシステムを含む同じ原理に基づき、多数の形、たとえば、例として隅角ブロック２０、３０、連結ブロック３８、４０またはブロック１７〜２３を作製することができる。
【００６８】
ブロックを作製するための他の例を、耐力床を作製するために用いる凝集ブロックを提示する図１７〜２３に示す。図１７は、長手方向の鉛直平面に対して対称的に二つずつ組み立てられた半梁８２を含む床８０を示す。図２１および２２は、半梁８２が全体に平坦なＵ字形状を有し、Ｕの開口部が相互に対向し、下側翼が接合し、これらの翼のそれぞれに形成される溝に収まるブレード９０によって適合される組立を詳細に示す。上側翼はより短く、平坦な床８０のベースを作製するために二つの対向する横面の一端に作製され、これらの半梁８２を受ける溝８６を含む支持ブロックで充填または荒打ち８４を作製する。
【００６９】
荒打ち８４は、さらに、荒打ち間の接着を確保するため、二つの他の横面に突出部１２および溝１４を含む。荒打ち８４の集合体を半梁８２上に配置したうえで、補強材（ここでは図示しない）を梁の中空内に配列し、その後、例としてセメントに基づく結合材を注入してこれらの中空を充填すると、その後、この結合材によって床全体をカバーし、圧縮板石を作製することができる。
【００７０】
半梁８２は、単一の長さであるか、または端から端まで配置され、ジグザグの列に配列される複数の標準長さから成ることができる。
【００７１】
図２３は、変形態様として、あらかじめ組み立てられた梁１００を示す。梁の横断面は、一般的な逆Ｔ字形状を有し、長手方向の補強材１０２は、本発明によるブロック凝集体を形成するための圧縮前に、木材チップに基づく混合物の注入中に一体化される。上側部分には、補強材１０２の一部分が分離した状態で残り、後者は荒打ち８４の上に突出し、その後注入される圧縮板石内に引き出される。
【００７２】
図２４〜２７は、湾曲凝集ブロック１１０を示す。これらの湾曲ブロック１１０は、ブロック区画１０のように、パーティションの内側壁または外側壁を構成する二つの大きい面を有するが、これらの面は水平平面で湾曲している。横面はそれぞれ突出部１２または溝１４を含み、上側面は突出部１２を、下側面は溝１４を含む。
【００７３】
これらの湾曲ブロック１１０は、いずれの側面でも平坦なブロック１１２と水平平面において組み立てることができ、湾曲ブロックは、図２５に示すように、二つの平面パーティション間の丸められた角を形成する。湾曲ブロック１１０は、図２６に示すように、すべて同じ側面に向けて曲げられた一続きの四つの凹面によって組み立てられ、円形柱を形成することもできる。補材として、コンクリートを鉛直補強材とともにこの柱の内側に注入し、柱を補強することができる。
【００７４】
一つの方向に曲げられた一続きの二つのブロックに、他の方向に曲げられた二つのブロックを続けることにより、湾曲ブロック１１０を水平に配置する、もう一つの可能な組立を図２７に示す。これにより、例として防音壁を形成する役割を果たすことができる波形形状のパーティションを形成する。
【００７５】
図２８は、湾曲ブロック１１０の上方で連結としての役割を果たし、内側径および外側径が湾曲ブロックの内側径および外側径と適合する、ブロック凝集体１２０を示す。連結ブロック１２０は、その下側面上において、下方に位置する湾曲ブロック１１０の上側突出部を受けるための溝と、ブロックの一端に位置し、続くブロックと対向する端に位置するほぞ穴３６に収まるほぞ３４とを含み、同じように、ほぞ穴３６を他端に示す。上部は、二つの比較的薄い壁によって区切られるチャネル３２を形成する。内側壁の上部は、図１２および１３に示す連結ブロックのように、床の連係を一体化するために低くすることができる。
【００７６】
図２９〜３２は、相互に並置され、パーティションの一部分を形成する一連の連結ブロック４０の下側側面壁４２上に端が配置される、一続きの木材凝集体の長尺部片１３０を含む床を示す。長尺部片１３０は、床の表面全体をカバーし、それぞれが長尺部片１３０に剛性を与え、自動耐力を有効にする最低限の厚さの小さいアーチを形成する円弧としての横断面を有する。連結穴１３２をアーチ状部片１３０の側腹上に作製し、これらの部片を例えばボルトで結束することにより、これらの部片の整列を確保し、集合体の剛性を改善する。アーチ状部片１３０の合計高さは、連結ブロック４０の他の側面壁に対する下側横壁４２の高さの差を少なくとも部分的に補う。上側要素１４０または下側要素１５０を長尺アーチ状部片１３０の端において横断方向に配置し、連結ブロック４０のチャネル３２を横方向に閉蓋する。
【００７７】
上側要素１４０は、下側面において、それぞれがアーチ状部片１３０の半分をカバーする二つの円弧を形成する輪郭を対称的に有し、これらの要素１４０の上部は、整列し、アーチ状部片１３０の上部よりも高く配置される水平平面を形成する。下側要素１５０はアーチ状部片１３０の下方に収まり、その下側部分は、同じ水平平面でアーチ状部片１３０の下側部分と整列し、連結ブロック１４０の側面壁４２に載る。
【００７８】
この自動耐力床は、このように用いることができ、またはより多大な耐性の床を製造するため、上方に注入されるコンクリート板石に対する下地としての役割を果たすことができる。このケースでは、上側要素１４０を取り除き、チャネル３２のコンクリートと板石のコンクリートとの間の接続を有効にする。二つのアーチ状部片１３０の間に形成される中空に対し、長手方向の補強材を挿入することができる。
【００７９】
変形態様として、アーチ状部片１３０で設けられる床は、アーチ状部片の上側面または下側面に直接固着させ、繊維、例としてガラスまたはカーボン繊維の織物によって形成される補強材を受けることができる。
【００８０】
加えて、二つのアーチ状部片１３０の間の上方の中空、たとえばアーチ下の中空は、建築物設備のためのワイヤーまたは管の通過を可能にする隙間を形成する。
【００８１】
概して、本発明によって作製される木材凝集体のブロックは、中空を含み、用いられる材料の量および重量を減少させることができる。ブロックは、厚さに続いて穿孔を含むこともでき、または、ブロック間の端から端まで延長する表面溝が、例として電気外装または管のための通路を構成する。
【００８２】
図３３〜３８は、本発明による凝集ブロックを作製するための複式型１５９の例を示す。複式型は、底１６１の通路のために底に対して開放され、カバー１６０の通路のために上部に対して開放される平行六面体を形成する二つの平行側面１７２および他の二つの平行側面１６４を含む。これらの異なる要素は、通常、薄板金属から作製される。側面１７２は、上部に対して高さ１７３に下側端が位置する薄板金属の切り込みによって形成される弾性タブ１６５を含む。側面１７２は、下側部分において、蝶番１６８によって所定の軸上を旋回する要素１６７を含む。側面１７２は、加圧からの変形を防止するための補強材１６６を含む。側面１７２は、側面１６４と接合し、固定または溶接によって保持される。側面１６４は、旋回要素１６７をブロックする役割を果たすキー１６９を配置するための穴を下側部分の隅角に含む。型の端側面１６４は、加圧に対する変形を防止するための補強材１７１を受けることができる。底１６１は、加圧に対する変形を防止するための補強材１６３を含むことができる。底１６１は、側面１７２と１６４との間の圧力によって降下し、弾性タブ１６５を外面に向かって押し返して通路を形成し、キー１６９によってブロックされる旋回要素１６７に突き当たる。その後、圧縮する材料１７０を注入する。一方、加圧に対する変形を防止するための補強材１６２を含むカバー１６０は、側面１７２と１６４との間の圧力によって降下し、選択される圧縮速度に対応する高さｈ１７３まで材料１７０を圧縮する。カバー１６０は、弾性タブ１６５を外面に向かって押し返して通路を形成し、その後、カバーが底に到達すると、タブ１６５は弾力性によって配置に復帰し、固定を有効にするため、カバー１６０が上昇することはできない。カバー１６０がクリッピングによって配置に置かれ、結合材が硬化する間に圧力を維持するため、プレスの圧力を解放することができる。
【００８３】
圧力を自己維持する複式型１５９で実現されるプロセスは、プレスによる圧縮後、結合材の硬化が進むブロックを取り除いて待機領域に保管し、プレスを解除することで引き続き次の型を圧縮することができるため、とりわけ興味深い。複式型１５９を相互に並置し、プレートを形成することができる。
【００８４】
結合材の硬化後にブロックを離型するため、キー１６９を引き抜き、要素１６７を解放すると、要素１６７が旋回し、このように、側面１７２と１６４との間の圧力によって打ち出すことができる底１６１と、ブロック１７０と、上部１６０とを解放する。型は、次の型のために再設定することができる。
【００８５】
特に、圧縮のために用いる型の面を高速でブロックするためのシステム、例としてクリッピングによるシステムを含む同じ原理に基づき、多数の形、たとえば、例として隅角ブロック２０、３０、連結ブロック３８、４０またはブロック１７〜２３を作製することができる。
【００８６】
図３９〜４０は、床ビンを実行するため、相互に並置され、木材凝集体１７５の部片に取り付けられる一続きの木材凝集体１３０の長尺部片を含む床ビンを示す。床ビンのための木材凝集体１７５の部片は、木材凝集体１３０のアーチ状部片に適応するための切り欠き１７８の端において、木材凝集体１３０のアーチ状部片を上方に載せるための横ほぞ１７６と、例としてステップボルトによって全体を保つための固定穴とを有する。
【００８７】
本発明によるブロックの具体的な例を作製し、その特性について試験した。Ａ〜Ｄの分析の結果を以下に提供する。
【表１】
2008544874.tif 000002
【００８８】
このように、本発明は、コンクリートを大幅に下回る体積質量を有しつつ、Ｓｉｐｏｒｅｘに対して優位な耐性を有し、コンクリートブロックの耐性を達成する能力を有する木材凝集体のブロックを製造するものである。
【００８９】
耐久性分析を水で実施した。２ヶ月間にわたり、５cm3のブロックを水への合計浸漬に配置し、材料の劣化および寸法的変化のないことが証明された。
【００９０】
同じく、第一に５cm3のブロックを約１時間にわたって水に浸漬し、液体要素を含浸させ、その後、このブロックを２日間にわたって冷凍庫に配置し、ゲル中での挙動を観察することにより、耐久性分析を実施した。ブロックの材料が劣化しないことが証明された。
【００９１】
混合水に水染料を混合することで染色分析を行ったところ、ブロックの着色は質量の全体において完成した。
【図面の簡単な説明】
【００９２】
【図１】図１は、本発明によるブロックで構築された建築物の一部分の図である。
【図２】図２は、標準ブロックの図である。
【図３】図３および図４は、図２の平面ＩＩＩおよびＩＶにおける断面図である。
【図４】図３および図４は、図２の平面ＩＩＩおよびＩＶにおける断面図である。
【図５】図５は、二つの標準ブロックの間での可能な組立を示す。
【図６】図６は、隅角ブロックを示す。
【図７】図７は、図６の平面ＶＩＩによる断面図である。
【図８】図８は、変形態様による隅角ブロックを有する。
【図９】図９は、図８の平面ＩＸによる断面図である。
【図１０】図１０は、連結ブロックを示す。
【図１１】図１１は、図１０の平面ＸＩによる断面図である。
【図１２】図１２は、床と一体化する連結ブロックを示す。
【図１３】図１３は、図１２の平面ＸＩＩＩによる断面図である。
【図１４】図１４は、木材凝集体のブロックを作製するための型を示す。
【図１５】図１５は、図１４の型の詳細を示す。
【図１６】図１６は、図１４の型の詳細を示す。
【図１７】図１７は、木材凝集体のブロックで作製された床を示す。
【図１８】図１８は、荒打ちタイプのブロックを示す。
【図１９】図１９および図２０は、平面ＸＩＸおよびＸＸによる断面図である。
【図２０】図１９および図２０は、平面ＸＩＸおよびＸＸによる断面図である。
【図２１】図２１は、半中空梁を示す。
【図２２】図２２は、二つの半梁の組立を示す。
【図２３】図２３は、完全な梁を示す。
【図２４】図２４は、湾曲ブロックを示す。
【図２５】図２５は、湾曲ブロックを含む組立を示す。
【図２６】図２６は、湾曲ブロックを含む組立を示す。
【図２７】図２７は、湾曲ブロックを含む組立を示す。
【図２８】図２８は、湾曲連結ブロックを示す。
【図２９】図２９は、アーチ状ブロックを含む木材ブロック凝集体の床を示す。
【図３０】図３０は、図２９による床の要素を示す。
【図３１】図３１は、図２９による床の要素を示す。
【図３２】図３２は、図２９による床の要素を示す。
【図３３】図３３は、木材凝集体のブロックを作製するための複式型を示す。
【図３４】図３４は、図３３の複式型の詳細を示す。
【図３５】図３５は、図３３の複式型の詳細を示す。
【図３６】図３６は、図３３の複式型の詳細を示す。
【図３７】図３７は、図３３の複式型の詳細を示す。
【図３８】図３８は、図３３の複式型の詳細を示す。
【図３９】図３９は、アーチ状ブロックおよびビンブロックの床ビンを示す。
【図４０】図４０は、図３９の床ビンの要素の一つを示す。
【図１】
2008544874.tif 000003
【図２】
2008544874.tif 000004
【図３】
2008544874.tif 000005
【図４】
2008544874.tif 000006
【図５】
2008544874.tif 000007
【図６】
2008544874.tif 000008
【図７】
2008544874.tif 000009
【図８】
2008544874.tif 000010
【図９】
2008544874.tif 000011
【図１０】
2008544874.tif 000012
【図１１】
2008544874.tif 000013
【図１２】
2008544874.tif 000014
【図１３】
2008544874.tif 000015
【図１４】
2008544874.tif 000016
【図１５】
2008544874.tif 000017
【図１６】
2008544874.tif 000018
【図１７】
2008544874.tif 000019
【図１８】
2008544874.tif 000020
【図１９】
2008544874.tif 000021
【図２０】
2008544874.tif 000022
【図２１】
2008544874.tif 000023
【図２２】
2008544874.tif 000024
【図２３】
2008544874.tif 000025
【図２４】
2008544874.tif 000026
【図２５】
2008544874.tif 000027
【図２６】
2008544874.tif 000028
【図２７】
2008544874.tif 000029
【図２８】
2008544874.tif 000030
【図２９】
2008544874.tif 000031
【図３０】
2008544874.tif 000032
【図３１】
2008544874.tif 000033
【図３２】
2008544874.tif 000034
【図３３】
2008544874.tif 000035
【図３４】
2008544874.tif 000036
【図３５】
2008544874.tif 000037
【図３６】
2008544874.tif 000038
【図３７】
2008544874.tif 000039
【図３８】
2008544874.tif 000040
【図３９】
2008544874.tif 000041
【図４０】
2008544874.tif 000042
【国際調査報告】
2008544874.tif 000043
2008544874.tif 000044
2008544874.tif 000045
2008544874.tif 000046
2008544874.tif 000047
2008544874.tif 000048